КАТАЛИЗАТОР И СПОСОБ ПОЛУЧЕНИЯ АЛИФАТИЧЕСКИХ УГЛЕВОДОРОДОВ ИЗ ОКСИДА УГЛЕРОДА И ВОДОРОДА В ЕГО ПРИСУТСТВИИ

1. Катализатор для получения алифатических углеводородов из оксида углерода и водорода, содержащий наноразмерные частицы железа, отличающийся тем, что он дополнительно содержит оксид калия и оксид алюминия, катализатор сформирован in situ непосредственно в зоне реакции в процессе термообработки компонентов катализатора в токе оксида углерода или водорода и имеет следующий состав, мас.%:
Fe
87-95
K<sub>2</sub>O
2-9
Аl<sub>2</sub>О<sub>3</sub>
1-8
2. Способ получения алифатических углеводородов из оксида углерода и водорода в трехфазном реакторе при повышенной температуре и давлении в присутствии наноразмерных, суспендированных в жидкой углеводородной фазе частиц железосодержащего катализатора, активированного непосредственно в зоне реакции оксидом углерода или водородом, отличающийся тем, что используют катализатор по п.1, температура получения алифатических углеводородов составляет 200-350°С, а давление 20-30 атм.
3. Способ по п.2, отличающийся тем, что активацию катализатора проводят при температуре 250-400°С в течение времени, необходимого для образования оксида железа (II, III), а для получения алифатических углеводородов используют смесь из оксида углерода и водорода, взятых в мольном отношении 1:(0,5-2).
4. Способ по п.2, отличающийся тем, что компоненты катализатора вводят в реактор в виде механической смеси солей или в виде их раствора в растворителе, не смешивающемся с жидкой фазой.
5. Способ по п.4, отличающийся тем, что в качестве растворителя, не смешивающегося с жидкой фазой, используют спирт, или воду, или эфир.